Brevet FR2611729A1 — publié le 19880909

PROCEDE DE PREPARATION D'UN ORGANOPOLYSILOXANE A FONCTION ACRYLATE ET/OU METHACRYLATE La présente invention concerne un procédé de préparation d'un organopolysiloxane & fonction acrylate et/ou méthacrylate liée à la chaine polysiloxane par une liaison SiC. - La demande en organopolysiloxane de ce type s'accroit fortement car il présente des vitesses de réticulation plus rapides que les organopolysiloxanes vinylés disponibles dans le commerce. Ces organopolysiloxanes & fonction acrylate et/ou méthacrylate se présentent généralement sous forme d'huiles diorganopolysiloxanes et peuvent être formulées seuls ou en combinaison avec des monoméres ou des polymères insaturés, pour être par la suite réticulés en général sous rayonnement UV. Ainsi le brevet américain US-A-3 577 264 décrit des liants de peinture formant une pellicule et réticulables sous radiation contenant de telles huiles. Le brevet américain US-A-4 035 355 décrit la réticulation en milieu anaérobie de ces huiles. Le brevet européen EP-A-016 663 décrit leur utilisation comme revêtement anti-adhérent. Dans le brevet britannique GB-A-949 126 on décrit des silanes hydrolysables, utilisés comme promoteurs d'adhérence de matériaux renforçateurs en fibre de verre, certains de ces silanes étant préparés par hydrosilylation d'allylméthacrylate. Cependant il est bien connu par la littérature que la réaction d'hydrosilylation de composés & substituant allyle, en présence d'un catalyseur au platine peut engendrer des réactions secondaires indésirables avec notamment apparition de propène & moins que l'hydrure de silicium contienne des groupements donneurs d'électrons tels que des groupements chlore ou carbonyle. On peut se rapporter à ce sujet & SPEIER, J.L. et al., J AM CHEM SOC. 79 51957 (1974) ET RYAM, I.W. ET al. J AM CHEM. SOC., 82 3601 (1980) ainsi qu'aux brevets américains US-A-4 503 208 et US-A-3 767 690. Les brevets américains US-A-4 011 247 et US-A-4 554 339 décrivent des diorganopolysiloxanes portant & la fois des motifs acryloxy et des motifs SiH. -2- Selon le brevet US-A-4 554 339 on estérifie des huiles gammahydroxypropylées en bout de chaîne par de l'acide acrylique en utilisant une terre acide du type montmorillonite. Ce procédé présente l'inconvénient de devoir séparer le catalyseur solide en fin de réaction. Dans les brevets américains US-A-4 261 875 et US-A-4 294 974 on décrit un procédé de préparation d'huiles diorganopolysiloxanes & fonctionnalité acrylate et/ou méthacrylate pouvant présenter en outre des fonctions hydroxyalkyle par réaction de l'huile diorganopolysiloxane correspondante & fonction hydroxyalkyle sur le chlorure d'acrylyle ou de méthacrylyle en présence de triéthylamine et formation du chlorhydrate de l'amine correspondant. Le principal inconvénient de cette méthode est précisément l'élimination du chlorhydrate d'amine formé. Il est par ailleurs bien connu de façon générale en chimie organique - de préparer des esters des alcools supérieurs, dénommés esters lourds, par transestérification d'un ester d'un alcool inférieur, dénommé ester léger, avec ces alcools supérieurs, - de favoriser la transéstérification par l'emploi d'un excès de l'ester léger et d'utiliser cet ester comme agent d'entraînement de l'acool inférieur produit au cours de la réaction, d'accélérer cette réaction par l'emploi d'un catalyseur, et éventuellement recycler la fraction ester léger-alcool léger à la propre fabrication de l'ester léger. Cette réaction, appliquée aux acrylates et méthacrylates légers et aux alcools lourds, est connue en utilisant comme catalyseur un phénoxyde de titane (brevet français FR-A-2 033 441), de l'oxyde de zinc (brevet américain US-A-3 714 234) et de l'oxyde de dialkylétain (brevet d'Allemagne Démocratique DE-A-205 891). Le but de la présente invention est de proposer un procédé industriel de préparation d'un organopolysiloxane, en particulier d'une huile diorganopolysiloxane à fonction acrylate et/ou méthacrylate liée à la chaîne polysiloxane par une liaison SiC, qui ne présente pas les inconvénients des procédés connus, & savoir l'apparition de quantités considérables de sous-produits, la nécessité de filtrer le catalyseur et/ou un sous-produit de la réaction, ainsi que l'apparition de réactions de polymérisation indésirées. Ce but est atteint par la présente invention qui concerne en effet un procédé de préparation d'un organopolysiloxane, en particulier d'une huile diorganopolysiloxane & fonction acrylate et/ou méthacrylate, caractérisé en ce qu'on effectue au moins partiellement une transéstérification, en présence d'une quantité catalytiquement efficace d'un composé (A) & l'étain, d'un organopolysiloxane (B) présentant au moins deux motifs siloxy par molécule, au moins un de ces motifs répondant à la formule R HOY - SiO3_a/2 (1) dans laquelle a est 1 ou 2, les symboles R, identiques ou différents, représentent un radical choisi parmi les radicaux alkyle en C1-C12 inclus, les radicaux phényle et trifluoro-3,3,3 propyle, au moins 80 % molaire des radicaux R étant des radicaux méthyle, les symboles Y, identiques ou différents, représentent un chaînon choisi parmi un chaînon alkylène linéaire ou ramifié en C -Cl8 inclusivement, sur un ester (C) de formule X CH2 = C - COOZ (2) 2) dans laquelle X est un atome d'hydrogène ou le radical méthyle et Z est un radical alkyle en C 1-C6 inclusivement, de préférence un radical méthyle. Au cours de la réaction de transéstérification on élimine, de préférence en continu, l'alcool formé de formule ZOH par distillation azéotropique avec l'ester (C). -4- Plus précisément l'organopolysiloxane (B) de départ est une huile diorganopolysiloxane répondant à la formule R b R R R Pb (HOY)3 --i---S-O S-O Si- Si--O- Si-----(YOH)3_b (3) I I I y W R OH p q rq dans laquelle - b est 3 ou 2, - p est un nombre entier compris entre 1 et 50 inclusivement, de préférence entre 1 et 16 avec p pouvant être égal à O quand b = 2, - q est un nombre entier compris entre O et 30 inclusivement, de préférence entre 0 et 8 inclusivement, - r est un nombre entier compris entre 0 et 500 inclusivement, de préférence entre 2 et 50, - R et Y ont la même signification qu'à la formule (1) cidessus, - W est un groupe fonctionnel inerte vis-à-vis de la réaction de transestérification. Bien entendu, quand les copolymères de formule (1) se présentent sous forme de mélange présentant les mêmes motifs mais en nombre différent comme dans certains des exemples ci-dessous, ce mélange peut être représenté par une formule (3) moyenne dans laquelle p, q et r peuvent être des nombres décimaux. Comme exemples de radicaux R alkyle on peut citer le radical méthyle, éthyle, propyle et butyle. Comme exemples de motifs diorganosiloxane R2 SiO on peut citer (CH3)2 SiO (CH2 = CH)(CH3) SiO 26 1 1729 -5- (C6H5)(CH3) SiO (C6H5)2 SiO (CF3 - CH2 -CH2)(CH3) SiO Comme exemples de chaînon Y, on peut citer: -CH2-, -(CH2)2-, -(CH2)3-, -CH2-CH(CH3)-CH2-, -(CH2)12-, Le chainon -(CH2)3- est le chaînon préféré. Comme exemples de groupe W on peut citer les groupes dialkylaminoalkyle et glycidyloxyalkyle. Les organopolysiloxanes (B) et ceux répondant à la formule (3) sont abondamment décrits dans la littérature. Le catalyseur (A) peut être n'importe quel composé minéral et/ou organique de l'étain. On préfère toutefois utiliser les composés de l'étain de valence 4. Sont plus particulièrement préférés les oxydes de dialkylétain dont les radicaux alkyle sont en C1-C18 inclusivement, tels que l'oxyde de di nbutylétain, l'oxyde de di n-octylétain, l'oxyde de di(éthyl-2 hexyl)étain et les produits de réaction de ces oxydes de dialkylétain sur des esters organiques tels que le maléate de diméthyle et le phtalate de diéthyle ou des silicates d'alkyle tels que le silicatàe de méthyle ou d'éthyle comme décrits en détail dans les brevets américains US-A-2 597 920 et US-A-3 839 246 et le brevet britannique GB-A-1 551 868. Sont également utilisables tous les catalyseurs à l'étain utilisés comme catalyseurs de durcissement des compositions-élastomères de silicones réticulant par réaction de polycondensation. Sont ainsi utilisables les carboxylates d'étain tels que les dicarboxylates de dialkylétain en particulier le dilaurate de di n-butylétain ou de di n-octylétain, le diacétate de di n-octylétain ou de di n-butylétain (voir ouvrage de NOLL "CHEMISTRY AND TECHNOLOGY OF SILICONES" page 337 Academic Press, 1968, 2ème édition) ainsi que les diversatates de dialkylétain (US-A-3 678 002). -6-- Sont également utilisables les produits de réaction des dicarboxylates de dialkylétain sur les silicates ou leurs produits d'hydrolyse partielle comme décrit dans le brevet français FR-A-1 343 138 et les brevets américains US-A-3 186 963 et US-A-3 862 919, ainsi que les chelates d'étain décrits dans le brevet américain US-A-3 055 845 et le brevet européen EP-A-147 323. Le catalyseur (A) peut être introduit en même temps que les réactifs (B) et (C) ou par petites portions au cours de la réaction. La quantité utilisée de catalyseur peut varier considérablement, elle est généralement de 0,001 à 2 %, de préférence 0,01 à 0,5 %, en poids d'étain métal par rapport au moids de la masse réactionnelle (B) + (C). La quantité d'ester (C) est comprise, de préférence entre environ 1,1 et 5 moles de (C) par équivalent de fonctions alcool YOH contenues dans (B). On peut toutefois utiliser un défaut de (C) ou effectuer une transéstérification incomplète si l'on veut laisser des fonctions alcools libres. Sur ces fonctions alcools libres on peut effectuer diverses réactions inertes vis-à-vis des groupements acrylate ou méthacrylate, on peut en particulier faire réagir du dicétène pour obtenir des groupements béta-cétoester: 0 0 - Y -O C - CH2 - C - CH3 en présence d'un catalyseur acide tel que l'acide p-toluène sulfonique ou basique tel qu'une amine tertiaire, en particulier la triméthylamine, la triéthylamine, etc..... Cette réaction peut s'effectuer en masse ou, de préférence en milieu solvant organique tel que le xylène, le toluène. La réaction d'un groupe hydroxyalkyle sur le dicétène est bien connue de l'homme de métier et est en particulier décrite par A.B. BOESE Industrial and Engineering Chemistry Int. Ed. 32 1940, pages 16 à 25 et par R.N. LACEY "Advances in organic Chemistry Methods and results", vol. 2, pages 240 à 248. 7- La réaction de transéstérification est conduite entre 50 et C, de préférence entre 80 et 120 C, le plus souvent à la température de distillation azéotropique de l'ester (C) et de l'alcool libéré. Des pressions réduites peuvent être utilisées pour éviter des températures trop élevées dans le mélange réactionnel. Il est donc préférable d'utiliser un catalyseur (AI qui ne distille pas et qui soit stable dans les conditions réactionnelles pour qu'il puisse poursuivre son action catalytique. La réaction est effectuée de préférence en masse mais elle peut être effectuée également au sein d'un solvant organique tel que le xylène et le toluène. La réaction de transestérification a lieu de préférence, d'une part en présence de 0,1 à 1 % en poids par rapport au poids de la masse réactionnelle d'un antioxydant phénolique tel que par exemple l'hydroquinone et le résorcinol, et, d'autre part, sous atmosphère inerte, par exemple sous azote, de préférence par bullage dans le milieu réactionnel pour améliorer l'élimination de l'azéotrope alcool/produit (C) en continu. L'huile fonctionnalisée obtenue peut être éventuellement décolorée par passage sur du charbon actif bien que cette opération ne soit généralement pas nécessaire. Si par contre on met en oeuvre le procédé de l'invention en utilisant un catalyseur au titane tel que les tétraalcoxytitane, on obtient une huile colorée qu'il n'est pas possible de décolorer même par passage sur du charbon actif. Les catalyseurs au zirconium ne sont pas également utilisables. Ainsi l'emploi de tétraalcoxyzirconium entraîne une gélification du milieu réactionnel due probablement à des réactions de pontage des groupes hydroxyalkyle via le zirconium, soit 8- 0 0 l I R -Si - Y - O - Zr - O - Y - Si - R I l O O 0 0 Les exemples suivants, non limitatifs, illustrent l'invention. - EXEMPLE 1: Dans un ballon tricol de 500 ml chauffé par un bain d'huile à C et muni d'une agitation centrale, d'un réfrigérant ascendant et balayé par un courant d'azote par bullage dans le milieu réactionnel, on charge 40 g d'huile gamma-hydroxypropylée de formule moyenne: CH3 CH3 3 3 I (CH3)3SiO,i Si--O --Si(CH3)3 I I CH3 (CH2)3 OH titrant 485 meq/100 g en fonction alcool (meq = milliéquivalent) et 68 g de méthacrylate de méthyle (MAM), soit un rapport molaire MAM/fonction OH de 3,5. On utilise comme catalyseur à l'étain le produit de réaction, pendant 1 h 30 minutes à 140 C de 2 moles d'oxyde de dibutylétain sur 1 mole de myristate de méthyle en suivant l'enseignement du brevet américain US-A-2 597 920. -- 9 On obtient une huile jaune pâle titrant 32 % en poids d'etain. On charge 1,68 g de ce produit de réaction, ce qui représente environ 0, 16 % en poids d'étain par rapport à la masse réactionnelle, ainsi que 0, 27 g soit 0,25 % en poids par rapport à la masse réactionnelle d'hydroquinone. On effectue la réaction sous agitation pendant 20 heures. En fin de réaction on élimine le MAM en excès par distillation pendant 1 heure à C sous 0,4 KPa. On obtient une huile limpide pratiquement incolore et stable au stockage de formule moyenne en accord avec le spectre RMN: CH3 CH3 CH3 I (CH3)3SiO- Si-O- -Si-O- - -Si- - (CH3)3 (CH23 (CH2) 3 CH H3J 1 7,3 OH OCOY 8,2 0,8 I_,2 - EXEMPLE 2: On effectue exactement les mêmes opérations qu'à l'exemple 1 sauf que l'on utilise 1,13 g d'oxyde de di n-butylétain, soit 0,16 % en poids d'étain métal par rapport à la masse réactionnelle et 0,26 g d'hydroquinone. On obtient une huile limpide dont 92 % en mole des groupements gamma-hydroxyalkyle sont transestérifiés. - EXEMPLE 3: On effectue exactement les mêmes opérations qu'à l'exemple 1, sauf que l'on utilise 5,4 g de dilaurate de di n-butylétain, soit 0,95 % d'étain métal par rapport à la masse réactionnelle et 0,52 g d'hydroquinone. On obtient une huile limpide dont 58 % en mole des groupements gamma-hydroxyalkyle sont transéstérifiés. - 10 - - EXEMPLE 4: On répète le mode opératoire de l'exemple 1 sauf que l'on utilise g d'une huile gamma-hydroxypropylee de formule: CH3 CH3 I I (CH3)3Si--O- Si --Si--O- Si(CH3)3 I I (CH2)3 CH3 I OH 19 titrant 468 meq/100 g, - 65,5 g de MAM, - 1,13 g d'oxyde de di nbutylétain, soit 0,15 % en poids d'étain métal par rapport à la masse réactionnelle, - 0,26 g d'hydroquinone. On effectue la réaction pendant une heure & 100 C, et, en fin de réaction on élimine l'excès de MAM par distillation pendant une heure sous 0,4 KPa. On obtient une huile de formule: CH3 CH3 CH3 I I[ (CH3)3SiO- -Si--O Si-O.Si--O i(CH3)3 I I I (CH2)3 (CH2)3 CH3 OH OCO\/ Il - EXEMPLE 5: Dans un ballon tricol de 500 ml muni d'une agitation centrale, d'un réfrigérant ascendant et d'une gaine thermométrique on charge 100 g de l'huile obtenue à l'exemple 4. - 1 - On ajoute 1 mi de triéthylamine et 150 mi de toluène puis on chauffe le mélange homogène ainsi obtenu à 45-50 C. On coule alors 27,7 g de dicéténe en maintenant la température à 50 C. On note une légère exothermicité notamment en début de coulée. En fin de coulée on laisse encore une heure à 50 eC, puis on laisse revenir le mélange réactionnel à température ambiante. On élimine l'excès de dicétène par évaporation sous pression réduite (0,7 KPa) à 50-60 OC. On obtient après élimination de dicétène une huile jaune limpide et inodore de formule approchée: CH3 CH3 CH3 I I I (CH3)3Si - O Si-O si - Si - -Si(CH3)3 I II (CH2)3 (CH2)3 CH3 IIg OCOCH 2COCH3 OCO titrant 220 meq/100 g en fonction acétoacétate. - EXEMPLE COMPARATIF 6: On répète exactement le mode opératoire de l'exemple 1, sauf qu'on remplace le catalyseur à l'étain par 0,5 g de tétrabutoxytitane, ce qui correspond à l'introduction d'un nombre de moles en titane sensiblement équivalent au nombre de moles d'étain. On obtient une huile noirâtre très fortement colorée qui ne peut être décolorée au noir de carbone et qui est par conséquent inutilisable. - EXEMPLE COMPARATIF 7: On répète le mode opératoire de l'exemple 1, sauf que le catalyseur utilisé est 1,48 g de tétrapropylzirconate, soit un nombre de moles en zirconium sensiblement équivalent au nombre de moles -d'étain. Le milieu réactionnel gélifie au cours de l'élimination du MAM. Un temps de réaction de 15 heures au lieu de 20 heures entraine le même phénomène. - 12 - REVENDICATIONS 1. - Procédé de préparation d'un organopolysiloxane à fonction acrylate et/ou méthacrylate, caractérisé en ce qu'on effectue au moins partiellement une transéstérification, en présence d'une quantité catalytiquement efficace d'un composé (A) à l'étain, d'un organopolysiloxane (B) présentant au moins deux motifs siloxy par molécule, au moins un de ces motifs répondant à la formule: R a I HOY SiO3_a/2 (1) dans laquelle a est 1 ou 2, les symboles R, identiques ou différents, représentent un radical choisi parmi les radicaux alkyle en C1-C12 inclus, les radicaux phényle et trifluoro-3,3,3 propyle, au moins 80 % molaire des radicaux R étant des radicaux méthyle, les symboles Y, identiques ou différents, représentent un chainon choisi parmi un chainon alkylène linéaire ou ramifié en C1-C18 inclusivement, sur un ester (C) de formule: X CH2 = C - COOZ (2) 2) dans laquelle X est un atome d'hydrogène ou le radical méthyle et Z est un radical alkyle en C1-C6 inclusivement. 2. - Procédé selon la revendication 1, caractérisé en ce que l'organopolysiloxane (B) de départ est une huile diorganopolysiloxane répondant à la formule: 26-1 1729 - 13 - Rb R R R Rb I I I I I (HOY)3-b si-O si-o- Si-O Si-O Si -(YOH)3-b (3) y W R OH -p r dans laquelle: - b est 3 ou 2, - p est un nombre entier compris entre 1 et 50 inclusivement, de préférence entre 1 et 16 avec p pouvant être égal à 0 quand b = 2, - q est un nombre entier compris entre 0 et 30 inclusivement, de préférence entre 0 et 8 inclusivement, - r est un nombre entier compris entre 0 et 500 inclusivement, de préférence entre 2 et 50, - R et Y ont la même signification qu'à la formule (1) ci-dessus, - W est un groupe fonctionnel inerte vis-à-vis de la réaction de transestérification. 3. Procédé selon la revendication 1 ou 2, caractérisé en ce que, en fin de réaction de transéstérification, on élimine l'alcool formé de formule ZOH par distillation azéotropique avec l'ester (C). 4. - Procédé selon l'une quelconque des revendications précédentes, caractérisé en ce que l'ester (C) est choisi parmi l'acrylate de méthyle et le méthacrylate de méthyle. 5. - Procédé selon l'une quelconque des revendications précédentes, caractérisé en ce que le catalyseur (A) est un composé minéral et/ou organique de l'étain de valence 4. 6. - Procédé selon la revendication 5, caractérisé en ce que le catalyseur (A) est choisi parmi les oxydes de dialkylétain, les carboxylates d'étain, les dicarboxylates de dialkylétain et les chelates d'étain. - 14 - 7. - Procédé selon la revendication 5, caractérisé en ce que le catalyseur (A) est choisi parmi le produit de réaction d'oxydes de dialkylétain sur des esters organiques ou des silicates d'alkyle. 8. - Procédé selon l'une quelconque des revendications précédentes, caractérisé en ce qu'on utilise de 0,001 à 2 %, de préférence de 0,01 à 0,5 % en poids d'étain métal par rapport au poids de la masse réactionnelle (B) + (C). 9. - Procédé selon l'une quelconque des revendications 1 à 8, caractérisé en ce que la quantité d'ester (C) est comprise entre environ 1,1 et 5 moles par équivalent de fonctions alcool YOH contenues dans (B). 10. - Procédé selon l'une quelconque des revendications 1 à 9, selon lequel on effectue une transéstérification incomplète et en ce qu'on fait réagir en outre sur les fonctions alcool YOH restées libres du dicétène pour obtenir des groupements béta-cétoester: O O Il 1 1 Y - O - C - CH2 - C - CH3 en présence d'un catalyseur acide ou basique.